(57)【要約】【課題】製造時間の影響を受けにくく、品質の安定した遠心成型コンクリートを作業性良く製造できる方法を提供する。【解決手段】式（１）で表される単量体由来の構成単位を７０重量％以上含む構成単位からなる重合体（Ａ）と、ナフタレンスルホン酸ホルムアルデヒド縮合物（Ｂ）と、水硬性粉体と、水とを含有するコンクリートを０．５Ｇ以上の遠心力で締め固めして、遠心成形コンクリート製品を得る。      Ｈ2Ｃ＝ＣＨＣＯＯＣＨ2ＣＨ2ＯＨ        （１）【選択図】なし【特許請求の範囲】
【請求項１】
下記式（１）で表される単量体由来の構成単位を７０重量％以上含む構成単位からなる重合体（Ａ）〔以下、（Ａ）成分という〕と、ナフタレンスルホン酸ホルムアルデヒド縮合物（Ｂ）〔以下、（Ｂ）成分という〕と、水硬性粉体と、水とを含有するコンクリートを、０．５Ｇ以上の遠心力で締め固めする工程を有する、遠心成形コンクリート製品の製造方法。
Ｈ2Ｃ＝ＣＨＣＯＯＣＨ2ＣＨ2ＯＨ        （１）
【請求項２】
前記コンクリートが、さらに、細骨材と粗骨材とを含有し、且つ水／水硬性粉体比が１０〜６０重量％である、請求項１記載の遠心成形コンクリート製品の製造方法。
【請求項３】
初速が０．５Ｇ以上２Ｇ未満の遠心力で１〜１０分間遠心力で締め固めする工程を有する、請求項１又は２記載の遠心成形コンクリート製品の製造方法。
【請求項４】
前記コンクリートにおける（Ａ）成分の（Ａ）成分と（Ｂ）成分の合計に対する重量比が、（Ａ）／〔（Ａ）＋（Ｂ）〕＝０．０１〜０．４３である、請求項１〜３の何れか１項記載の遠心成形コンクリート製品の製造方法。
【請求項５】
前記コンクリートにおける（Ａ）成分の含有量が水硬性粉体１００重量部に対して０．０１〜０．５重量部である請求項１〜４の何れか１項記載の遠心成形コンクリート製品の製造方法。
【請求項６】
前記コンクリートが、さらに、ジアルキルスルホコハク酸塩を含有する請求項１〜５の何れか１項記載の遠心成形コンクリート製品の製造方法。
【発明の詳細な説明】
【技術分野】
【０００１】
本発明は、遠心力で締め固めをする工程を有する遠心成形コンクリート製品の製造方法に関する。
【背景技術】
【０００２】
近年、コンクリートの高耐久化指向が強まってきており、例えば、遠心成形コンクリート製品に使用される水量を低減して高強度化することが行われており、この傾向は今後も増加するものと予測される。かかるコンクリートは水量が低く、相対的にコンクリート中の水／水硬性粉体比〔スラリー中の水と水硬性粉体の重量百分率（重量％）、通常Ｗ／Ｐと略記されるが、粉体がセメントの場合、Ｗ／Ｃと略記される。〕が低くなるため、遠心成形時に必要な可塑性と締め固め性、及び、遠心成形体として内面平滑性を改善することが技術課題とされてきた。
【０００３】
特許文献１には、高強度遠心力コンクリート成形体の製造方法として、早強セメントとポリカルボン酸系混和剤を成形し、常圧蒸気養生する成形体の製造方法が提案されている。更に、特許文献２には、特定のリン酸エステル系重合体を含有する遠心成形コンクリートを０．５Ｇ以上の遠心力で締め固めする工程を有する遠心成形コンクリート製品の製造方法が提案されている。また、特許文献３には分散剤としてナフタレンスルホン酸ホルムアルデヒド縮合物水溶性塩を用いた遠心成形硬化体の製造方法が提案されている。
【０００４】
また、遠心成形コンクリートの製造において、作業性を向上する目的でグルコン酸等の遅延剤が併用されるが、遅延剤の併用により早期強度が低下する傾向がある。特許文献４には、遠心締固めコンクリートを含むコンクリートやモルタルの流動性の低下を防止し、施工性や作業性の改善を目的として、ナフタレンスルホン酸ホルムアルデヒド縮合物等のセメント分散剤と、アクリル酸エステル又はメタクリル酸エステルの重合物とを必須成分とするスランプ防止型セメント分散剤が提案されている。しかしながら、近年のコンクリートの高耐久化に対応するために、より水／水硬性粉体比が低い領域でも作業性に優れる遠心成形コンクリートの製造方法が望まれている。
【先行技術文献】
【特許文献】
【０００５】
【特許文献１】特許２８８７５６１号公報
【特許文献２】特開２００７−１３７７３４号公報
【特許文献３】特開２００８−７３５１号公報
【特許文献４】特開昭６３−１６１３６５号公報
【発明の概要】
【発明が解決しようとする課題】
【０００６】
遠心成形コンクリート製品を得るにあたっては、製品（パイル等）の大型化、季節ごとの温度の変動などを考慮して、製造時間（練り上がりから打設まで）を調整することが行われるが、その場合でも、作業性や品質（成形性、強度等）を一定に維持できることが望まれる。
【０００７】
本発明の課題は、製造時間の影響を受けにくく、品質の安定した遠心成型コンクリートを作業性良く製造できる遠心成形コンクリート製品の製造方法を提供することである。
【課題を解決するための手段】
【０００８】
本発明は、下記式（１）で表される単量体由来の構成単位を７０重量％以上含む構成単位からなる重合体（Ａ）〔以下、（Ａ）成分という〕と、ナフタレンスルホン酸ホルムアルデヒド縮合物（Ｂ）〔以下、（Ｂ）成分という〕と、水硬性粉体と、水とを含有するコンクリートを、０．５Ｇ以上の遠心力で締め固めする工程を有する、遠心成形コンクリート製品の製造方法に関する。
Ｈ2Ｃ＝ＣＨＣＯＯＣＨ2ＣＨ2ＯＨ        （１）
【発明の効果】
【０００９】
本発明によれば、製造時間の影響を受けにくく、品質の安定した遠心成型コンクリートを作業性良く製造できる、遠心成形コンクリート製品の製造方法が提供される。
【発明を実施するための形態】
【００１０】
＜（Ａ）成分＞
（Ａ）成分は、コンクリートの製造時間の経過による流動性低下抑制に寄与する。（Ａ）成分は、構成単位の７０重量％以上が上記式（１）で表される単量体〔以下、単量体（１）という〕由来の構成単位である重合体である。（Ａ）成分は、コンクリートの製造時間の経過による流動性低下を抑制する観点から、構成単位の７５重量％以上、更に８０重量％以上、更に８５重量％以上、より更に９０重量％以上が単量体（１）由来の構成単位であることが好ましい。構成単位中の単量体（１）由来の構成単位の割合がこの範囲にある（Ａ）成分を（Ｂ）成分と併用することで、製造時間の影響を受けにくく、品質の安定した遠心成形コンクリートを作業性良く製造することができる。なお、（Ａ）成分の構成単位中に中和された酸又は塩基の塩がある場合は、その構成単位は、中和前の酸型又は塩基型の重量で換算して、式（１）で表される単量体由来の構成単位の重量％を計算する。
【００１１】
（Ａ）成分の重量平均分子量は、製造時間の経過に対する遠心成形コンクリートの品質安定性の観点から、１０００〜１０００００が好ましく、より好ましくは３０００〜８００００であり、さらに好ましくは５０００〜６００００である。（Ａ）成分の重量平均分子量は、サイズ排除クロマトグラフィー（GPC）を使用し、RI検出器並びに検量物質としてポリスチレンを使用することにより測定されたものである。測定条件は後述の合成例１の通りである。
【００１２】
（Ａ）成分は公知の重合方法で得ることができ、工業的な観点から重合濃度１０重量％以上であることが好ましい。重合方法は、ラジカル重合、リビングラジカル重合、イオン重合等の方法で行うことが可能であり、好ましくはラジカル重合する方法である。重合溶媒としては、モノマーが可溶であれば限定されないが、水、メチルアルコール、エチルアルコール、イソプロピルアルコール、ベンゼン、トルエン、キシレン、シクロヘキサン、ｎ−ヘキサン、酢酸エチル、アセトン、メチルエチルケトン等が挙げられ、水、メチルアルコール、エチルアルコール、イソプロピルアルコールが好ましい。
【００１３】
重合開始剤としてはアゾ系開始剤、パーオキシド系開始剤、マクロ開始剤、レドックス系開始剤等の公知の開始剤を使用してよい。水を含む重合溶媒の場合、重合開始剤としては、過硫酸のアンモニウム塩又はアルカリ金属塩あるいは過酸化水素、２、２’−アゾビス（２−アミジノプロパン）ジヒドロクロライド、２、２’−アゾビス（２−メチルプロピオンアミド）ジハイドレート等の水溶性アゾ化合物が挙げられる。水を含まない重合溶媒の場合、重合開始剤としては、ベンゾイルパーオキシド、ラウロイルパーオキシド等のパーオキシド、アゾビスイソブチロニトリル等の脂肪族アゾ化合物等が挙げられる。
【００１４】
さらに必要に応じて分子量調整剤等の目的で連鎖移動剤を使用してもよい。連鎖移動剤としては、チオール系連鎖移動剤、ハロゲン化炭化水素系連鎖移動剤等が挙げられ、チオール系連鎖移動剤が好ましい。
【００１５】
チオール系連鎖移動剤としては、−ＳＨ基を有するものが好ましく、更に、一般式ＨＳ−Ｒ−Ｅｇ（ただし、式中Ｒは炭素原子数１〜４の炭化水素由来の基を表し、Ｅは−ＯＨ、−ＣＯＯＭ、−ＣＯＯＲ’または−ＳＯ3Ｍ基を表し、Ｍは水素原子、一価金属、二価金属、アンモニウム基または有機アミン基を表し、Ｒ’は炭素原子数１〜１０のアルキル基を表わし、ｇは１〜２の整数を表す。）で表されるものが好ましく、例えば、メルカプトエタノール、チオグリセロール、チオグリコール酸、２−メルカプトプロピオン酸、３−メルカプトプロピオン酸、チオリンゴ酸、チオグリコール酸オクチル、３−メルカプトプロピオン酸オクチル等が挙げられ、単量体１〜３を含む共重合反応での連鎖移動効果の観点から、メルカプトプロピオン酸、メルカプトエタノールが好ましく、メルカプトプロピオン酸が更に好ましい。これらの１種または２種以上を用いることができる。
【００１６】
ハロゲン化炭化水素系連鎖移動剤としては、四塩化炭素、四臭化炭素などが挙げられる。
【００１７】
その他の連鎖移動剤としては、α−メチルスチレンダイマー、ターピノーレン、α−テルピネン、γ−テルピネン、ジペンテン、２−アミノプロパン−１−オールなどを挙げることができる。連鎖移動剤は、１種又は２種以上を用いることができる。
【００１８】
重合温度については限定されないが、好ましくは重合溶媒の沸点までの領域で制御すればよい。
【００１９】
（Ａ）成分は、単量体（１）以外の単量体を構成単量体とすることができる。例えば、（ｉ）（メタ）アクリル酸、クロトン酸等のモノカルボン酸が挙げられる。さらに、例えば、（ii）マレイン酸、イタコン酸、フマル酸等のジカルボン酸系単量体、又はその酸無水物が挙げられる。これらの中でも好ましくは（メタ）アクリル酸、マレイン酸、無水マレイン酸、更に好ましくは（メタ）アクリル酸である。上記の酸又は酸無水物は、アルカリ金属塩、アルカリ土類金属塩、アンモニウム塩、水酸基が置換されていてもよいモノ、ジ、トリアルキル（炭素数２〜８）アンモニウム塩等の塩型又は単量体（１）以外のアクリル酸エステル、あるいはメタクリル酸エステル等のエステルとなっていてもよい。なお、（メタ）アクリル酸は、アクリル酸及び／又はメタクリル酸の意味である（以下同様）。
【００２０】
＜（Ｂ）成分＞
（Ｂ）成分は、ナフタレンスルホン酸ホルムアルデヒド縮合物であり、混練直後のコンクリートの流動性の向上に寄与する。（Ｂ）成分は、セメントの分散性の観点から、重量平均分子量は２０００００以下が好ましく、１０００００以下がより好ましく、８００００以下が更に好ましく、５００００以下がより好ましい。また、重量平均分子量は１０００以上が好ましく、３０００以上がより好ましく、４０００以上がさらに好ましく、５０００以上がより好ましい。したがって、１０００〜２０００００が好ましく、３０００〜１０００００がより好ましく、４０００〜８００００が更に好ましく、５０００〜５００００がより更に好ましい。（Ｂ）成分のナフタレンスルホン酸ホルムアルデヒド縮合物は酸の状態あるいは中和物であってもよい。
【００２１】
ナフタレンスルホン酸ホルムアルデヒド縮合物の製造方法は、例えば、ナフタレンスルホン酸とホルムアルデヒドとを縮合反応により縮合物を得る方法が挙げられる。前記縮合物の中和を行っても良い。また、中和で副生する水不溶解物を除去しても良い。具体的には、ナフタレンスルホン酸を得るために、ナフタレン１モルに対して、硫酸１．２〜１．４モルを用い、１５０〜１６５℃で２〜５時間反応させてスルホン化物を得る。次いで、該スルホン化物１モルに対して、ホルムアルデヒドとして０．９５〜０．９９モルとなるようにホルマリンを８５〜９５℃で、３〜６時間かけて滴下し、滴下後９５〜１０５℃で縮合反応を行う。要すれば縮合物に、水と中和剤を加え、８０〜９５℃で中和工程を行う。中和剤は、ナフタレンスルホン酸と未反応硫酸に対してそれぞれ１．０〜１．１モル倍添加することが好ましい。また中和による生じる水不溶解物を除去、好ましくは濾過により分離しても良い。これらの工程によって、ナフタレンスルホン酸ホルムアルデヒド縮合物水溶性塩の水溶液が得られる。この水溶液はそのまま或いは他の成分を適宜添加して（Ｂ）成分して使用することができる。該水溶液の固形分濃度は用途にもよるが、（Ｂ）成分としては、３０〜４５重量％が好ましい。更に必要に応じて該水溶液を乾燥、粉末化して粉末状のナフタレンスルホン酸ホルムアルデヒド縮合物水溶性塩を得ることができ、これを粉末状の（Ｂ）成分として用いてもよい。乾燥、粉末化は、噴霧乾燥、ドラム乾燥、凍結乾燥等により行うことができる。
【００２２】
本発明のコンクリート製品の製造方法では、（Ａ）成分と（Ｂ）成分と水硬性粉体と水とを含有するコンクリートを用いる。該コンクリート中、（Ａ）成分の含有量は、水硬性粉体１００重量部に対して、０．０１〜０．５重量部が好ましく、更に０．０２〜０．４５重量部、より更に０．０５〜０．４重量部がコンクリートのスランプ保持性の観点から好ましい。また、該コンクリート中、（Ｂ）成分の含有量は、水硬性粉体１００重量部に対して、０．１〜４．０重量部が好ましく、更に０．２〜３．５重量部、より更に０．４〜３．０重量部がセメントの分散性の観点から好ましい。
【００２３】
また、（Ａ）成分は、（Ａ）成分と（Ｂ）成分の合計に対して、（Ａ）／〔（Ａ）＋（Ｂ）〕＝０．０１〜０．４３、更に０．０２〜０．２５、より更に０．０３〜０．１１の重量比で用いることが、セメントの分散性とコンクリートのスランプ保持性の観点から好ましい。
【００２４】
また、この他にも、（Ａ）成分、（Ｂ）成分以外の構造を有する分散剤を併用してもよい。該分散剤としては、グルコン酸ナトリウム等のオキシカルボン酸もしくはその塩、メラミンスルホン酸塩ホルムアルデヒド縮合物、ポリカルボン酸もしくはそのエステルもしくはその塩、精製リグニンスルホン酸もしくはその塩、ポリスチレンスルホン酸塩、フェノール骨格を有するセメント分散剤（例えば、フェノールスルホン酸と共重合可能な他の単量体とのホルムアルデヒド共縮合物）、アニリンスルホン酸を主成分とするセメント分散剤（例えば、アニリンスルホン酸と共縮合可能な他の単量体とのホルムアルデヒド共縮合物）など、従来コンクリート用混和剤又は減水剤と称されるものが好ましく、メラミンスルホン酸塩ホルムアルデヒド縮合物が、フレッシュコンクリートの気泡安定性の観点からより好ましく使用される。
【００２５】
また、特開平１１−１３９８５５号公報の特許請求の範囲に記載されているような、エチレン性不飽和単量体をポリエーテル化合物にグラフト重合してなる重合体を用いることもできる。
【００２６】
また、本発明の遠心成形コンクリートの製造方法では、充填性及び作業性の向上の観点から界面活性剤を含有することが好ましい。界面活性剤としては、下記化合物（イ）〜（ハ）が挙げられ、なかでも、下記化合物（イ）が好ましい。
化合物（イ）：ジアルキルスルホコハク酸塩
化合物（ロ）：炭素数８以下の脂肪族炭化水素基又は炭素数１８以下の芳香族炭化水素基を有し、且つカルボキシル基、スルホン酸基、硫酸基及びリン酸基から選ばれる１種以上の極性基を有し、該極性基の対イオンが水素イオン、アルカリ金属イオン及びアルカリ土類金属イオンから選ばれる対イオンである、アニオン性化合物〔化合物（イ）を除く〕
化合物（ハ）：炭素数１〜８のアルキル基と、平均付加モル数１０未満のオキシアルキレン基とを有し、デイビスのＨＬＢが７〜９である、ノニオン性化合物
【００２７】
界面活性剤の含有量は、フレッシュコンクリートのワーカビリティーの観点から、本発明に用いる（Ａ）成分と（Ｂ）成分の合計量１００重量部に対し、０．１〜２０重量部がより好ましく、０．５〜１５重量部が更に好ましく、１〜１０重量部がより更に好ましい。
【００２８】
なかでも、本発明の遠心成形コンクリートの製造方法では、化合物（イ）のジアルキルスルホコハク酸塩を併用することが好ましい。ジアルキルスルホコハク酸塩を併用することで、成形性の良好な硬化体が得られるスランプ値の範囲を広げることが可能となる。ジアルキルスルホコハク酸塩としては、炭素数４〜１２、好ましくは炭素数６〜１０、より好ましくは炭素数８〜１０のアルキル基を有するジアルキルスルホコハク酸塩等が挙げられ、水硬性組成物の分散性が向上し、コンクリート粘性が低下することにより成形性の良好な硬化体が得られるスランプ値の範囲を広げる観点から、好ましくはジオクチルスルホコハク酸塩、ジ−２−エチルヘキシルスルホコハク酸塩であり、より好ましくはジ−２−エチルヘキシルスルホコハク酸塩である。塩としては、アンモニウム塩、アルカリ金属塩が挙げられ、アルカリ金属塩が好ましく、更にナトリウム塩、カリウム塩が好ましい。ジアルキルスルホコハク酸塩についての含有量は、（Ａ）成分と（Ｂ）成分と水硬性粉体と水とを含有するコンクリート中、水硬性粉体１００重量部に対して、０．０１〜０．５重量部が好ましく、更に０．０５〜０．３重量部が好ましい。
【００２９】
また、本発明の遠心成形コンクリートの製造方法では、消泡剤を併用することができる。消泡剤としては、（１）メタノール、エタノール等の低級アルコール系、（２）ジメチルシリコーンオイル、フルオロシリコーンオイル等のシリコーン系、（３）鉱物油と界面活性剤の配合品等の鉱物油系、（４）リン酸トリブチル等のトリアルキルリン酸エステル系、（５）オレイン酸、ソルビタンオレイン酸モノエステル、ポリエチレングリコール脂肪酸エステル、ポリエチレングリコール／ポリプロピレングリコール脂肪酸エステル等の脂肪酸又は脂肪酸エステル系、（６）ポリプロピレングリコール、ポリエチレングリコール／ポリプロピレングリコールアルキルエーテル等のポリオキシアルキレン系が挙げられる。消泡剤の含有量は、強度の観点から、本発明に用いる（Ａ）成分と（Ｂ）成分の合計量１００重量部に対し、０．０１〜１０重量部が好ましく、０．０５〜５重量部が更に好ましく、０．１〜３重量部がより更に好ましい。
【００３０】
また、本発明の遠心成形コンクリートの製造方法では、前記界面活性剤及び消泡剤以外に、公知の添加剤（材）を併用することができる。一例を挙げれば、ＡＥ剤、流動化剤、遅延剤、早強剤、促進剤、起泡剤、保水剤、増粘剤、防水剤、収縮低減剤、膨張材、水溶性高分子、珪石粉末、石膏、高炉スラグ、フライアッシュ、シリカフューム等が挙げられる。
【００３１】
＜遠心成形コンクリート製品の製造方法＞
本発明の遠心成形コンクリートの製造方法では、（Ａ）成分、（Ｂ）成分、水硬性粉体、水等を含有するコンクリート（以下、遠心成形コンクリートということもある）を用いる。
【００３２】
水硬性粉体とは、水と反応して硬化する性質をもつ粉体及び単一物質では硬化性を有しないが、２種以上を組合わせると水を介して相互作用により水和物を形成し硬化する粉体をいう。水硬性粉体として、普通ポルトランドセメント、早強ポルトランドセメント、超早強ポルトランドセメント、混合セメント、エコセメント（例えばＪＩＳ  Ｒ５２１４等）等の各種セメントが挙げられる。遠心成形コンクリートには、セメント以外の水硬性粉体として、石膏、高炉スラグ、フライアッシュ、シリカヒューム等が含まれてよい。
【００３３】
また、遠心成形コンクリートは骨材を含有してもよい。骨材として細骨材や粗骨材等が挙げられ、細骨材は山砂、陸砂、川砂、砕砂が好ましく、粗骨材は山砂利、陸砂利、川砂利、砕石が好ましい。用途によっては、軽量骨材を使用してもよい。なお、骨材の用語は、「コンクリート総覧」（１９９８年６月１０日、技術書院発行）による。
【００３４】
さらに、遠心成形コンクリートを構成する細骨材として特定の粒度分布を有するものを使用すると、低Ｗ／Ｐの遠心成形コンクリートの粘性がさらに低減できる。
【００３５】
即ち、遠心成形コンクリートの細骨材として、粒度分布が、ＪＩＳ Ａ １１０２で用いられる呼び寸法０．３ｍｍのふるいの通過率（以下、０．３ｍｍ通過率という）が１重量％以上１０重量％未満で、かつ、粗粒率が２．５〜３．５である細骨材（以下、細骨材Ａという）を用いることが好ましい。
【００３６】
細骨材Ａは、より好ましくは、０．３ｍｍを超えるふるい呼び寸法における通過率が標準粒度分布の範囲内にあることである。
【００３７】
本発明において、細骨材Ａの０．３ｍｍ通過率は、遠心成形コンクリートの流動性の観点から、１０％未満が好ましく、より好ましくは９％以下、さらに好ましくは７％以下である。遠心成形コンクリートの材料分離抵抗性の点から、０．３ｍｍ通過率は１％以上が好ましく、より好ましくは３％以上、さらに好ましくは５％以上である。
【００３８】
従って、流動性保持と材料分離抵抗性の観点から、０．３ｍｍ通過率は１％以上１０％未満が好ましく、より好ましくは３％以上９％以下、更に好ましくは５％以上７％以下である。
【００３９】
以上の要件に加え、細骨材Ａは、粗粒率（JIS A0203-3019）が２．５〜３．５であることが好ましく、より好ましくは２．６〜３．３で、更に好ましくは２．７〜３．１である。粗粒率が２．５以上では、コンクリートの粘性が低減され、粗粒率が３．５以下では、材料分離抵抗性も良好となる。
【００４０】
さらに、細骨材ＡのＪＩＳ Ａ １１０２で用いられる呼び寸法０．３ｍｍを超えるふるいの通過率が、ＪＩＳ Ａ ５３０８付属書１表１の砂の標準粒度の範囲内であることが好ましい。より好ましくは、呼び寸法０．１５ｍｍのふるいの通過率が２重量％未満であり、更に好ましくは１．５重量％未満である。ただし、材料分離抵抗性の観点から、０．５重量％以上であることが好ましい。呼び寸法０．３ｍｍを超えるふるいについては、１つ以上の呼び寸法で、通過率が標準粒度の範囲内にあればよいが、好ましくは全部について標準粒度の範囲内にあることである。
【００４１】
細骨材Ａとしては、上記の粒度分布と粗粒率を満たす限り、砂、砕砂等、公知のものを適宜組み合わせて使用できる。本発明に使用できる細骨材としては、中国福建省ミン江等、特定地域の川砂が挙げられる。細孔が少なく、吸水性が低く、同じ流動性を付与するのに少量の水でよい点から、海砂よりも川砂、山砂、砕砂が好ましい。また、細骨材Ａは、絶乾比重（JIS A 0203：番号3015）が２．５６以上であることが好ましい。
【００４２】
本発明に用いられるコンクリートでは、細骨材率（ｓ／ａ）が３０〜４５体積％、更に３５〜４０体積％であることが好ましい。ｓ／ａは、細骨材（Ｓ）と粗骨材（Ｇ）の体積に基づき、ｓ／ａ＝〔Ｓ／（Ｓ＋Ｇ）〕×１００（体積％）で算出されるものである。
【００４３】
本発明に用いられるコンクリートは、細骨材と粗骨材とを含有することが好ましい。細骨材は、未硬化の水硬性組成物（フレッシュ状態の水硬性組成物）１ｍ3に対して、４５０〜９５０ｋｇ、更に５５０〜７５０ｋｇ含有することが好ましい。また、粗骨材は、未硬化の水硬性組成物（フレッシュ状態の水硬性組成物）１ｍ3に対して、１０００〜１２００ｋｇ、更に１０５０〜１１５０ｋｇ含有することが好ましい。
【００４４】
遠心成形コンクリートの水／水硬性粉体比〔スラリー中の水と水硬性粉体の重量百分率（重量％）、通常Ｗ／Ｐと略記されるが、粉体がセメントの場合、Ｗ／Ｃと略記されることがある。〕は、１０〜６０重量％、更に１０〜５０重量％、更に１０〜４０重量％、より更に１０〜３５重量％であってもよい。Ｗ／Ｐの値が小さいほど、遠心成形コンクリートが有する低い粘性特性が顕著になるため、締め固め性の効果も顕著となる。
【００４５】
本発明では、遠心成形コンクリートを、０．５Ｇ以上、好ましくは０．５Ｇ〜３０Ｇ、より好ましくは０．５Ｇ〜２５Ｇ、更に好ましくは０．５Ｇ〜２０Ｇの遠心力で締め固めする工程を有する。（Ａ）成分及び（Ｂ）成分を含有することで、製造時間の制約が大幅に低減することが可能となる。エネルギーコスト低減面と成形性の面から、少なくとも１分以上、遠心力を１５Ｇ〜３０Ｇ、更に１５〜２５Ｇ、より更に１５〜２０Ｇの範囲（高遠心力ともいう）に保持することが好ましい。
【００４６】
遠心力での締め固めは、例えば０．５〜３０Ｇの遠心力で５〜４０分、更に７〜４０分、より更に９〜４０分間行なうことが好ましい。成形体を平滑に締め固める観点から、高遠心力の保持による締め固めは１〜１０分、更に３〜１０分、より更に５〜１０分間行なうことが好ましい。
【００４７】
遠心力での締め固めは、段階に分けて行うことができ、成形性の観点から、（１）初速が０．５Ｇ以上２Ｇ未満の遠心力で１〜１０分間、（２）二速が２Ｇ〜１０Ｇ未満の遠心力で１〜１０分間、（３）三速が１０Ｇ〜２０Ｇ未満の遠心力で１〜１０分間、（４）四速が２０Ｇ〜３０Ｇの遠心力で１〜１０分間行うことが好ましい。
【００４８】
また、遠心成形終了後に養生することが好ましい。養生条件としては、室温に１〜４時間放置し、蒸気養生を行なうことが好ましい。具体的な養生条件は、昇温速度は、１時間当たり、１０〜３０℃、６０〜８５℃に昇温して２〜６時間保持し、次いで、自然冷却して、成形体を脱型する。好ましい条件の一例を挙げれば、室温に２時間放置し、昇温速度１８℃／時間、６５℃で４時間保持し、次いで、自然冷却して、２０時間後に成形体を脱型する方法が挙げられる。また、更に１８０℃のオートクレーブ養生を行なう事も可能である。
【００４９】
＜遠心成形コンクリート製品＞
本発明の製造方法により得られる遠心成形コンクリート製品として、パイル、ポール、ヒューム管等が挙げられる。本発明の製造方法により得られる遠心成形コンクリート製品は、締め固めに優れることから、当該製品の外面・内面ともに凹凸が少なく、表面美観に優れるとともに、更に製品内面が平滑に仕上がることから、パイル打ち込み、中堀工法時の切削機の障害が改善される。
【実施例】
【００５０】
〔（Ａ）成分〕
（Ａ）成分として以下の合成例の重合体を用いた。
【００５１】
＜合成原料＞
・ヒドロキシエチルアクリレート：Ａｌｄｒｉｃｈ（有効分９６％）〔単量体（１）〕
・アクリル酸：Ａｌｄｒｉｃｈ（有効分９９％）
・メルカプトプロピオン酸：Ａｌｄｒｉｃｈ
・ペルオキソ二硫酸アンモニウム：和光純薬工業（株）
【００５２】
＜合成例＞
合成例１
反応容器の４つ口フラスコにイオン交換水８４．２ｇを仕込み、脱気後窒素雰囲気下にした。アクリル酸（以下、ＡＡと表記する）２０．２ｇとヒドロキシエチルアクリレート（以下、ＨＥＡと表記する）８３．５ｇを混合し、単量体液を調製した。ペルオキソ二硫酸アンモニウム１．３ｇをイオン交換水２６．４ｇに溶解し開始剤水溶液（１）を調製した。３−メルカプトプロピオン酸２．６ｇをイオン交換水２５ｇに溶解し連鎖移動剤水溶液を調製した。反応容器を８０℃にして単量体液、開始剤水溶液（１）及び連鎖移動剤水溶液を同時に９０分かけて滴下した。その後、ペルオキソ二硫酸アンモニウム０．３ｇをイオン交換水６．６ｇに溶解した開始剤水溶液（２）を３０分掛けて滴下し、更に８０℃で６０分間反応させた。反応終了後に常温にして、４８％水酸化ナトリウム水溶液で中和し、ｐＨ５の重合体Ａ−１の水溶液を得た。
仕込み組成比：
ＡＡ／ＨＥＡ＝１９．５／８０．５（重量比）（ＨＥＡ８０．５重量％）
ＡＡ／ＨＥＡ＝２８．０／７２．０（モル比）
重量平均分子量：３４５００
ＡＡ：反応率９７％（ＨＰＬＣ）
ＨＥＡ：反応率９８％（ＨＰＬＣ）
分子量の測定は以下のＧＰＣ条件で行った。
［ＧＰＣ条件］
標準物質：ポリスチレン換算
カラム：G4000PWXL＋G2500PWXL（東ソー）
溶離液：0.2Ｍリン酸バッファー／アセトニトリル＝9／1
流量：1.0mL/min
カラム温度：４０℃
検出器：ＲＩ
【００５３】
合成例２
反応容器の４つ口フラスコにイオン交換水８５．６ｇを仕込み、脱気後窒素雰囲気下にした。ＡＡ１１．７ｇとＨＥＡ９２．１ｇを混合し、単量体液を調製した。ペルオキソ二硫酸アンモニウム１．３ｇをイオン交換水２５．２ｇに溶解し開始剤水溶液（１）を調製した。３−メルカプトプロピオン酸２．５ｇをイオン交換水２５ｇに溶解し連鎖移動剤水溶液を調製した。反応容器を８０℃にして単量体液、開始剤水溶液（１）及び連鎖移動剤水溶液を同時に９０分かけて滴下した。その後、ペルオキソ二硫酸アンモニウム０．３ｇをイオン交換水６．３ｇに溶解した開始剤水溶液（２）を３０分掛けて滴下し、更に８０℃で６０分間反応させた。反応終了後に常温にして、４８％水酸化ナトリウム水溶液で中和し、ｐＨ５の重合体Ａ−２の水溶液を得た。
仕込み組成比：
ＡＡ／ＨＥＡ＝１１．３／８８．７（重量比）（ＨＥＡ８８．７重量％）
ＡＡ／ＨＥＡ＝１７．０／８３．０（モル比）
重量平均分子量：３０６００
ＡＡ：反応率９７％（ＨＰＬＣ）
ＨＥＡ：反応率９８％（ＨＰＬＣ）
ＧＰＣの測定条件は合成例１と同様である。
【００５４】
合成例３
反応容器の４つ口フラスコにイオン交換水２２４．５ｇを仕込み、脱気後窒素雰囲気下にした。ペルオキソ二硫酸アンモニウム４．４ｇをイオン交換水９０ｇに溶解し開始剤水溶液（１）を調製した。３−メルカプトプロピオン酸１０．２ｇをイオン交換水８０ｇに溶解した連鎖移動剤水溶液を調製した。反応容器を８０℃にしてＨＥＡ２８０ｇの単量体液、開始剤水溶液（１）及び連鎖移動剤水溶液を同時に９０分かけて滴下した。その後、ペルオキソ二硫酸アンモニウム０．６ｇをイオン交換水１０ｇに溶解した開始剤水溶液（２）を３０分掛けて滴下し、更に８０℃で６０分間反応させた。反応終了後に常温にして、４８％水酸化ナトリウム水溶液で攪拌しながら中和した。ｐＨ５の重合体Ａ−３の水溶液を得た。
仕込み組成比：ＨＥＡ１００モル％（１００重量％）
重量平均分子量：１４２００
ＨＥＡ：反応率９６％（ＨＰＬＣ）
ＧＰＣの測定条件は合成例１と同様である。
【００５５】
〔（Ｂ）成分〕
（Ｂ）成分として、マイテイ１５０〔ナフタレンスルホン酸ホルムアルデヒド縮合物系混和剤、花王（株）製〕を用いた。これをＢ−１とした。
【００５６】
実施例１〜５及び比較例１〜３
上記で得られた重合体〔（Ａ）成分〕及び（Ｂ）成分等を用いて表２の分散剤を調製し、以下の配合の遠心成形コンクリートに対する評価を行った。結果を表２に示す。
【００５７】
（１）遠心成形コンクリートの成分及び配合量
【００５８】
【表１】
2010047467.tif 000002
【００５９】
上記配合における成分は以下の通りである。
Ｗ：水道水
Ｃ：早強セメント（太平洋セメント）、密度＝３．１４（ｇ／ｃｍ3）
ＳＦ：シリカフューム、密度＝２．２５（ｇ／ｃｍ3）
Ｓ：土山産砕砂、密度＝２．６５（ｇ／ｃｍ3）、粗粒率＝３．０１
Ｇ：兵庫県家島産砕石、密度＝２．６３（ｇ／ｃｍ3）
Ｗ／Ｐ＝〔Ｗ／（Ｃ＋ＳＦ）〕×１００（重量％）
Ｗ／Ｃ＝（Ｗ／Ｃ）×１００（重量％）
ｓ／ａ＝〔Ｓ／（Ｓ＋Ｇ）〕×１００（体積％）
【００６０】
（２）遠心成形コンクリートの調製方法
コンクリート配合材料を強制二軸ミキサーで３．５分間混練りして、スランプを２．０〜４．０ｃｍに調整した。消泡剤として、重合体の総量に対して、フォームレックス７９７（日華化学社製）を０．１重量％添加した。すなわち、（Ａ）成分と（Ｂ）成分の合計量１００重量部に対して０．１重量部添加した。コンクリート温度は３５℃とした。
【００６１】
（３）スランプの経時変化
コンクリートをミキサーから排出し、調製直後、３０分後、６０分後、９０分後の各時間のスランプをＪＩＳ  Ａ  １１０１に従い測定した。
【００６２】
（４）成形性
コンクリート１５ｋｇを遠心成形型枠（φ２０ｃｍ×高さ３０ｃｍ）にいれて、初速０．７Ｇ×３分間、二速５Ｇ×４分間、三速１５Ｇ×２分間、四速２５Ｇ×３分間の遠心締め固めを行い、前置き２０℃×３ｈｒ、昇温１８℃／ｈｒ、保持８０℃×８ｈｒ、以後放冷の蒸気養生を行った。脱型後、硬化体の上部と下部のコンクリート厚み（ｍｍ）を各４ヶ所（計８ヶ所）測定し、以下の基準で評価した。
Ａ：８ヶ所の厚みの最大値と最小値の差が３ｍｍ未満
Ｂ：８ヶ所の厚みの最大値と最小値の差が３ｍｍ以上５ｍｍ以下
Ｃ：８ヶ所の厚みの最大値と最小値の差が５ｍｍ超
【００６３】
（５）圧縮強度
成形性の評価に用いた硬化体厚みの平均値から圧縮面積を求め、ＪＩＳ  Ａ  １１０８に従い圧縮応力を測定し、圧縮応力／圧縮面積＝圧縮強度を求めた。
【００６４】
【表２】
2010047467.tif 000003
【００６５】
（注）分散剤の添加量は、水硬性粉体１００重量部に対する有効分換算の重量部である（以下同様）。また、Ｘ−１、Ｘ−２は、以下のものであり、比較例２、３では、これらを（Ａ）成分として重量比、添加量を示した。また、実施例６及び比較例４は、（Ｂ）成分の添加量を増やし、スランプ値（直後）を実施例１等よりも大きくしたものを用いた。
＊Ｘ−１：「ウルトラジンＮａ」（ボレガード社製、リグニン系混和剤）
＊Ｘ−２：グルコン酸ナトリウム
【００６６】
実施例７、８及び比較例５
上記で得られた重合体〔（Ａ）成分〕、（Ｂ）成分を用いた分散剤に、界面活性剤〔（Ｃ）成分とする〕を混合して、実施例１等と同様に、遠心成形コンクリートの調製、評価を行った。結果を表３に示す。なお、遠心成形コンクリートは、（Ｂ）成分の添加量を増やし、スランプ値（直後）を実施例１等よりも大きくしたものを用いた。
【００６７】
【表３】
2010047467.tif 000004
【００６８】
（注）表中、Ｃ−１は、ジ−２−エチルヘキシルスルホコハク酸ナトリウムである。また、（Ｃ）成分の添加量は、水硬性粉体１００重量部に対する有効分換算の重量部である。
【００６９】
通常、遠心成形コンクリートの初期スランプ値を大きくすると成形性が低下する傾向にあるが、表２の実施例６と表３の実施例８の対比により、（Ｃ）成分を添加することで、実施例１等よりもスランプ値を大きくしても成形性が優れた状態に維持できることがわかる。従って、（Ａ）成分、（Ｂ）成分に、（Ｃ）成分を併用することで、遠心成形コンクリート製品を製造する際、スランプ値を幅広い範囲で設定することができる。すなわち、セメントや骨材の製造ロットの違い等によりコンクリートの流動性が変化しても、（Ｃ）成分を併用することで得られる製品の物性等の変動を少なくすることが可能になる。